(57)【要約】【課題】上塗りコーティングと下塗りコーティングとの間の密着性が良好で、撥水・撥油性も良好であり、しかも耐摩耗性及び耐薬品性を有し、耐摩耗性試験後においても良好な撥水性を有する撥水・撥油性コーティングの形成方法を提供すること。【解決手段】本発明の一態様の撥水・撥油性コーティングの形成方法は、（１）基材の表面に、真球状の架橋アクリル粒子及び架橋ウレタン粒子から選択される少なくとも１種の架橋粒子を含むポリウレタン塗料を塗布して下塗りコーティングを形成する工程、（２）前記下塗りコーティングが未乾燥の状態で、アルコール／ケトン系混合溶媒中に長鎖フルオロアルキルシラン及び表面無処理の親水性ゲルタイプシリカ粉末を分散したものからなる上塗り塗料を塗布して乾燥することにより上塗りコーティングを形成する工程を備える。【選択図】なし【特許請求の範囲】
【請求項１】
以下の（１）及び（２）の工程を備えることを特徴とする、撥水・撥油性コーティングの形成方法。
（１）基材の表面に、真球状の架橋アクリル粒子及び架橋ウレタン粒子から選択される少なくとも１種の架橋粒子を含むポリウレタン塗料を塗布して下塗りコーティングを形成する工程、
（２）前記下塗りコーティングが未乾燥の状態で、アルコール／ケトン系混合溶媒中に長鎖フルオロアルキルシラン及び表面無処理の親水性ゲルタイプシリカ粉末を分散したものからなる上塗り塗料を塗布して乾燥することにより上塗りコーティングを形成する工程。
【請求項２】
前記ポリウレタン塗料として、前記架橋粒子の平均粒径が６〜９０μｍのものを用いることを特徴とする、請求項１に記載の撥水・撥油性コーティングの形成方法。
【請求項３】
前記ポリウレタン塗料として、前記架橋粒子の添加量が前記ポリウレタン塗料の樹脂固形分に対して１０〜１００質量部のものを用いることを特徴とする、請求項１又は２に記載の撥水・撥油性コーティングの形成方法。
【請求項４】
前記上塗り塗料として、前記表面無処理の親水性ゲルタイプシリカ粉末の平均粒径が１．０〜５．０μｍのものを用いることを特徴とする、請求項１〜３のいずれかに記載の撥水・撥油性コーティングの形成方法。
【請求項５】
前記上塗り塗料として、前記長鎖フルオロアルキルシランの含有量が０．５〜５．０質量％であり、前記表面無処理の親水性ゲルタイプシリカ粉末の含有量が１．０〜１０．０質量％のものを用いることを特徴とする、請求項１〜４のいずれかに記載の撥水・撥油性コーティングの形成方法。
【請求項６】
請求項１〜５のいずれかの撥水・撥油性コーティングの形成方法により形成された撥水・撥油性コーティングであって、
前記下塗りコーティングは、真球状の架橋アクリル粒子及び架橋ウレタン粒子から選択される少なくとも１種の架橋粒子を含むポリウレタンコーティングからなり、
前記上塗りコーティングは、
長鎖フルオロアルキルシランが表面無処理の親水性ゲルタイプシリカ粉末に化学的に結合しており、
前記親水性ゲルタイプシリカ粉末が前記下塗りコーティングの表面側に固着しており、
前記上塗りコーティングの表面側に前記長鎖フルオロアルキルシランが配向されているものからなることを特徴とする、撥水・撥油性コーティング。
【発明の詳細な説明】
【技術分野】
【０００１】
本発明は、撥水・撥油性コーティングの形成方法及びこの形成方法によって形成された撥水・撥油性コーティングに関する。
【背景技術】
【０００２】
一般に撥水・撥油性の表面を得るためには、その表面張力を水及び油の表面張力よりも低くすることが必要となる。従来、撥水・撥油性コーティングを得るためには、下記特許文献１に開示されているように、フッ素あるいはシリコンなどの低表面張力を発現できる物質を基材の表面に塗布することにより行われている。しかしこの方法では、撥水・撥油性の指標である水に対する接触角が１００°程度となり、十分満足できる性能を得ることができない。
【０００３】
更に良好な撥水・撥油性を得るためには、低表面張力化に加えて、表面凹凸化により表面積を増加させることが重要である。このような観点から、下記特許文献２には、プラスチックフィルム上に酸化シリコン膜を形成させた後、プラズマ放電でエッチングを行うことで微小な凹凸を形成させ、次いでシロキサン結合を介してフッ素を含む化学吸着単分子膜を形成させる方法が開示されている。しかしながら、下記特許文献２に開示されている方法では、プラズマ放電でエッチングを行うため、表面が尖った形状になって強度が弱く、耐久性が低いものであり、コーティング形成方法も煩雑であった。
【０００４】
これらの従来技術の欠点を改良する方法として、例えば、下記特許文献３〜５に開示されているように、ナノシリカなどのナノ金属酸化物の表面をフッ素基含有シランやポリフルオロアルキルメタクリレートなどでコーティングして撥水・撥油性のフッ素基含有シリカナノコンポジット粒子を得る技術も知られている。
【先行技術文献】
【特許文献】
【０００５】
【特許文献１】特開２００５−２５５７２０号公報
【特許文献２】特開平６−１１６４３０号公報
【特許文献３】特許第４３８４８９８号公報
【特許文献４】特許第５２４２８４１号公報
【特許文献５】特許第５２９９６２７号公報
【発明の概要】
【発明が解決しようとする課題】
【０００６】
しかしながら、上記特許文献３〜５に開示の技術は、高価なアルコキシシランや特殊なオルガノゾルなどを用いた加水分解反応及び重縮合反応工程や精製工程が必要であり、複雑で長時間を要し、経済的に問題があった。また撥水・撥油性のコーティング膜は、３μｍ以下の薄膜であることが必要であり、これよりも厚膜になるとクラック発生や密着性の低下が見られるため、薄膜の厚さ管理のためにスピンコーティングのような特殊な塗装法を必要としていた。更に塗装膜の硬化には、１００℃〜３００℃の焼成が必要であるため施工性に難点があり、汎用展開が難しかった。
【０００７】
本発明は、このような従来技術に存在する問題点に着目してなされたものであり、広範囲の基材や用途に適用でき、また容易にコーティング処理ができ、しかも、焼成工程を必要としないために施工性や経済性に優れ、さらに耐久性に優れた撥水・撥油性コーティングの形成方法及びこの形成方法によって形成された撥水・撥油性コーティングを提供することを目的とする。
【課題を解決するための手段】
【０００８】
本発明の第１の態様の撥水・撥油性コーティングの形成方法は、以下の（１）及び（２）の工程を備えることを特徴とする。
（１）基材の表面に、真球状の架橋アクリル粒子及び架橋ウレタン粒子から選択される少なくとも１種の架橋粒子を含むポリウレタン塗料を塗布して下塗りコーティングを形成する工程、
（２）前記下塗りコーティングが未乾燥の状態で、アルコール／ケトン系混合溶媒中に長鎖フルオロアルキルシラン及び表面無処理の親水性ゲルタイプシリカ粉末を分散したものからなる上塗り塗料を塗布して乾燥することにより上塗りコーティングを形成する工程。
【０００９】
本発明の第１の態様の撥水・撥油性コーティングの形成方法では、下塗り塗料としてポリウレタン塗料を用いている。ポリウレタン塗料は、基材との付着性が良好で、価格、耐久性及び機能性などのバランスがよく、また、架橋アクリル粒子や架橋ウレタン粒子等の架橋粒子との親和性に優れ、しかも、常温硬化が可能で、速乾性であるため、施工性に優れている。さらに、このポリウレタン塗料は、上塗り塗料に含まれるゲルタイプシリカとの親和性も高いので、下塗りコーティングと上塗りコーティングとの密着性が良好となる。なお、下塗り塗料の溶剤としては、一般的なポリウレタン塗料で使用されているものと同様の有機溶剤を使用でき、得られる下塗りコーティングは疎水性となる。
【００１０】
なお、本発明の第１の態様の撥水・撥油性コーティングの形成方法では、ポリウレタン塗料中に真球状の架橋アクリル粒子及び架橋ウレタン粒子から選択される少なくとも１種の架橋粒子を含むものを用いている。真球状の高分子粒子は、懸濁重合法や分散重合またシード重合法などにより調製されるが、非架橋タイプのアクリル粒子及びウレタン粒子は熱可塑性であり、耐溶剤性や耐薬品性に劣り、塗料化した際にゲル化したり、硬い凝集沈殿を発生するために塗料の保存安定性に欠ける。それに対し、架橋アクリル粒子及び架橋ウレタン粒子は、原料モノマーに触媒や架橋剤などを加え重合させることにより得られ、耐薬品性や耐摩耗性など、化学的性能や物理的性能に優れているので、得られる下塗りコーティングは耐溶剤性や耐薬品性に優れ、また、下塗り塗料の保存安定性も良好となる。
【００１１】
なお、高分子粒子として重合体を機械的粉砕などすることにより得られる不定形粒子を用いると、コーティングの厚さの均一性に劣り、コーティングとして所定の性能が得られない。また、基材としては、ガラス、プラスチック、金属、セラミックス、コンクリート、モルタル等、硬質で実質的に平坦な表面を有するものであれば適宜に適用可能である。
【００１２】
また、本発明の第１の態様の撥水・撥油性コーティングの形成方法では、上塗りコーティングの形成工程において、アルコール／ケトン系混合溶媒中に長鎖フルオロアルキルシラン及び表面無処理の親水性ゲルタイプシリカ粉末を分散した上塗り塗料を用いている。この上塗り塗料中には、樹脂成分は含まれておらず、長鎖フルオロアルキルシラン及び表面無処理の親水性ゲルタイプシリカ粉末によって上塗りコーティングを形成している。このような上塗り塗料を用いると、アルコール／ケトン系混合溶媒が未乾燥状態の下塗り塗料の表面を穏やかに浸食するため、下塗り塗料の表面が見かけ上粗い状態となり、下塗りコーティングと上塗りコーティングとの間の接着強度が向上する。
【００１３】
しかも、表面無処理の親水性ゲルタイプシリカ粉末は、ケイ酸ナトリウム水溶液を急激に酸性にして合成されたシリカ粉末であり、高いＢＥＴ比表面積（例えば、２００〜３５０ｍ２／ｇ）を有しており、非常に多孔性（例えば、細孔容積が１．５ｍｌ／ｇ以上、平均細孔直径が１８０Å以上）で、吸着性に富んでいる。これにより、表面無処理の親水性ゲルタイプシリカ粉末の表面に長鎖フルオロアルキルシランが化学結合し、表面粗さが大きな疎水性の未乾燥状態の下塗りコーティングの表面に表面無処理の親水性ゲルタイプシリカ粉末が固着し、この表面無処理の親水性ゲルタイプシリカ粉末の表面に化学結合している長鎖フルオロアルキルシランのフッ素部分が上塗りコーティングの表面に配向し、ハスの葉のような撥水・撥油性が発現するようになる。なお、表面処理シリカ粉末としては、表面無処理の親水性シリカ粉末をメチルシラン等で処理することにより疎水性としたもの及び各種界面活性剤や無機塩類等で処理することにより表面をさらに親水性としたものがあるが、これらの表面処理シリカ粉末を用いると撥油性が劣るようになる。
【００１４】
また、アルコール／ケトン系混合溶媒は、速乾性溶媒が好ましい。そのため、アルコールはメチルアルコール、エチルアルコール、イソプロピルアルコールなどが好ましく、ケトンはアセトンやメチルエチルケトンなどが好ましい。アルコール／ケトン系混合溶媒のそれぞれの混合比率は、アルコール：ケトン＝１：１〜３が好ましい。
【００１５】
また、長鎖フルオロアルキルシランは、撥水・撥油剤として公知のものであるが、有効に上塗りコーティング中に配向させないいと効果が低くなる。しかも、上塗り塗料中に樹脂成分が含まれていると上塗りコーティング中の長鎖フルオロシランの配向性が不十分となって撥水・撥油性能が低下するが、本発明の第１の態様の撥水・撥油性コーティングの形成方法では上塗り塗料中に樹脂成分が含まれていないので、上塗りコーティング中の長鎖フルオロシランの配向性が良好となり、撥水・撥油性が良好な表面が得られるようになる。
【００１６】
なお、長鎖フルオロアルキルシランとしては、炭素数１０以上の直鎖アルカンを含むものを使用することができ、例えば、トリクロロ（トリデカフルオロオクチル）シラン、トリエトキシ（トリデカフルオロオクチル）シラン、トリメトキシ（ヘプタデカフルオロデシル）シラン、トリイソプロピル（ヘプタデカフルオロデシル）シラン等を使用することができる。
【００１７】
また、本発明の第２の態様の撥水・撥油性コーティングの形成方法は、第１の態様の撥水・撥油性コーティングの形成方法において、前記ポリウレタン塗料として、前記架橋粒子の平均粒径が６〜９０μｍのものを用いることを特徴とする。
【００１８】
下塗り塗料中の架橋アクリル粒子及び架橋ウレタン粒子の平均粒径が６μｍ未満又は９０μｍを越えると、いずれの場合も耐摩耗性や耐薬品性能が低下し、特に耐摩耗性試験後の撥水性低下が大きくなってしまう。本発明の第２の態様の撥水・撥油性コーティングの形成方法では、前記架橋粒子の平均粒径は６〜９０μｍとされているので、良好な耐摩耗性及び耐薬品性を有し、しかも耐摩耗性試験後にも良好な撥水性を有する撥水・撥油性コーティングが得られる。
【００１９】
また、本発明の第３の態様の撥水・撥油性コーティングの形成方法は、第１又は第２の態様の撥水・撥油性コーティングの形成方法において、前記ポリウレタン塗料として、前記架橋粒子の添加量が前記ポリウレタン塗料の樹脂固形分に対して１０〜１００質量部のものを用いることを特徴とする。
【００２０】
架橋粒子の添加量がポリウレタン塗料中の樹脂固形分に対して１０質量部未満であると実質的に架橋粒子添加の効果が奏されず、同じく１００質量部を越えると相対的に樹脂固形分の添加量が少なくなりすぎてコーティング表面が粗くなりすぎる。本発明の第３の態様の撥水・撥油性コーティングの形成方法によれば、ポリウレタン塗料中の架橋粒子の添加量が適切な範囲に維持されているので、上記各態様の効果が良好に奏されるようになる。
【００２１】
また、本発明の第４の態様の撥水・撥油性コーティングの形成方法は、第１〜第３のいずれかの態様の撥水・撥油性コーティングの形成方法において、前記上塗り塗料として、前記表面無処理の親水性ゲルタイプシリカ粉末の平均粒径が１．０〜５．０μｍのものを用いることを特徴とする。
【００２２】
上塗り塗料によって高度の撥水性表面を実現するためには、表面の化学的組成に加え、そのモルホロジーが重要である。すなわち、上塗りコーティングが表面粗さの大きな下塗りコーティングの表面（凹凸表面）により強く固着して、かつ、表面積をできるだけ小さく保持できる粒子径範囲が最適の粒子径範囲と考えられる。
【００２３】
複合表面の接触角に関しては、Ｃａｓｓｉｅの式が提案されている。
ｃｏｓθｃ＝Ｍｃｏｓθａ＋Ｎｃｏｓθｂ              （１）
ここで、θｃは複合面の接触角、θａ，θｂは物質ａ，ｂ各面での接触角、Ｍ，Ｎはそれぞれの物質ａ，ｂが表面に存在する割合（Ｍ＋Ｎ＝１）を意味する。
（１）式において、物質ａを撥水性固体、物質ｂを空気と仮定すると、
θｂ＝１８０°（ｃｏｓθｂ＝−１）
となり、（１）式は
ｃｏｓθ＝Ｍ（１＋ｃｏｓθａ）−１
と表現できる。従って、Ｍ→０、つまり撥水表面の表面積を小さくできればｃｏｓθ→−１となり、完全撥水表面に近づき、蓮の葉の表面のように水滴を点で支えるような表面構造が実現できると考えられる。
【００２４】
上塗り塗料中の表面無処理の親水性ゲルタイプシリカ粉末の平均粒径が１．０μｍ未満であると、長鎖フルオロアルキルシランの吸着量が少ないため、シリカ粉末が下塗りコーティングの表面に固着しても長鎖フルオロアルキルシランのフッ素部分が上塗りコーティングの表面側へ十分に配向しないために、撥水表面の表面積が大きくなって良好な撥油性が得られなくなる。同じく平均粒径が５．０μｍを越えると、長鎖フルオロアルキルシランがシリカ粒子の周囲に均等に吸着されるため、長鎖フルオロアルキルシランのフッ素部分の上塗りコーティングの表面側への配向性が十分とならず、同じく撥水表面の表面積が大きくなって良好な撥油性が得られなくなる。
【００２５】
また、本発明の第５の態様の撥水・撥油性コーティングの形成方法は、第１〜第４のいずれかの態様の撥水・撥油性コーティングの形成方法において、前記上塗り塗料として、前記長鎖フルオロアルキルシランの含有量が０．５〜５．０質量％であり、前記表面無処理の親水性ゲルタイプシリカ粉末の含有量が１．０〜１０．０質量％のものを用いることを特徴とする。
【００２６】
本発明の撥水・撥油性コーティングの形成方法では、上塗り塗料中には樹脂成分は含まれておらず、長鎖フルオロアルキルシランと表面無処理の親水性ゲルタイプシリカ粉末とにより上塗りコーティングを形成している。そして、上塗り塗料中の長鎖フルオロアルキルシラン及び表面無処理の親水性ゲルタイプシリカ粉末の添加量が上述した範囲内であると、特に上塗りコーティング中の長鎖フルオロアルキルシランの配向性が良好となり、撥水・撥油性に優れたコーティングが得られるようになる。
【００２７】
さらに、本発明の第６の態様の撥水・撥油性コーティングは、第１〜第５のいずれかの撥水・撥油性コーティングの形成方法により形成された撥水・撥油性コーティングであって、
前記下塗りコーティングは、真球状の架橋アクリル粒子及び架橋ウレタン粒子から選択される少なくとも１種の架橋粒子を含むポリウレタンコーティングからなり、
前記上塗りコーティングは、
長鎖フルオロアルキルシランが表面無処理の親水性ゲルタイプシリカ粉末に化学的に結合しており、
前記親水性ゲルタイプシリカ粉末が前記下塗りコーティングの表面側に固着しており、
前記上塗りコーティングの表面側に前記長鎖フルオロアルキルシランが配向されているものからなることを特徴とする。
【００２８】
第６の態様の撥水・撥油性コーティングは、第１〜第５のいずれかの撥水・撥油性コーティングの形成方法により形成されたものであり、上述した優れた効果を奏する撥水・撥油性コーティングとなる。
【発明の効果】
【００２９】
以上述べたように、本発明の撥水・撥油性コーティングの形成方法及び撥水・撥油性コーティングによれば、容易にコーティング処理ができ、また、焼成を必要としないために施工性や経済性に優れており、さらに、上塗りコーティングと下塗りコーティングとの間の密着性が良好で、撥水・撥油性も良好であり、しかも耐摩耗性及び耐薬品性を有し、耐摩耗性試験後においても良好な撥水性を有する撥水・撥油性コーティングが得られるようになる。
【発明を実施するための形態】
【００３０】
以下、本発明に係る撥水・撥油性コーティングの形成方法及びこの形成方法によって形成された撥水・撥油性コーティングについて、各種実験例を用いて詳細に説明する。ただし、以下に示す各種実験例は、本発明の技術思想を具体化するための例を示すものであって、本発明をこれらの実験例に示したものに特定することを意図するものではない。本発明は特許請求の範囲に含まれるその他の実施形態のものにも等しく適用し得るものである。
【００３１】
［実験例１］
（ｉ）下塗り塗料主材の調製
アクリルポリオールとしてアクリディックＢＬ６１６（商品名、樹脂固形分４９〜５１％、水酸基価１７〜２３、ＤＩＣ（株））７５質量部に酢酸ブチル１０質量部、沈降防止剤としてフローノンＳＰ−１０００（商品名、共栄社化学（株））５質量部及び架橋アクリル粒子としてアートパールＳＥ−０５０Ｔ（商品名、平均粒径４６μｍ、根上工業（株））を樹脂固形分に対して２５質量部となるように添加して４０分間、撹拌機で分散混合して下塗り塗料主剤を調製した。
【００３２】
（ii）上塗り塗料の調製
イソプロピルアルコール３１質量％、アセトン６２質量％、フルオロアルコキシシランとしてトリクロロ（トリデカフルオロオクチル）シラン５質量％、表面無処理の親水性ゲルタイプシリカ粉末としてＮＩＰＧＥＬ  ＡＺ−２０４（商品名）、平均粒径１．３μｍ、東ソー・シリカ（株））２質量％となるように各成分を密閉しながら３０分間撹拌混合した。
【００３３】
（iii）下塗りコーティング及び上塗りコーティングの形成
下塗り塗料主材の硬化剤として、アダクトタイプのポリイソシアネートであるコロネートＨＬ（商品名）、樹脂固形分７４〜７６％、ＮＣＯ値１２．３〜１３．３％、日本ポリウレタン工業（株））を用い、下塗り塗料主材：硬化剤＝１０：１で混合し、シンナーで希釈して基材としてのＡＢＳ板にスプレー塗装して下塗りコーティングを形成した。次に常温下で２０分間放置後、表面が未乾燥状態のうちに、上塗り塗料をスプレー塗装して常温下で乾燥して硬化させ、下塗りコーティング上に上塗りコーティングを形成し、実験例１の測定試料を得た。
【００３４】
［実験例２］
（ｉ）下塗り塗料の調製
湿気硬化型ウレタン樹脂であるバーノックＤＭ６７５（商品名、樹脂固形分６９〜７１％、ＮＣＯ値７．５〜８．５％、ＤＩＣ（株））９０質量部、酢酸ブチル２０質量部、フローノンＳＰ−１０００を３質量部及び架橋ウレタン粒子としてアートパールＣ−３００透明（商品名、平均粒径２１μｍ、根上工業（株））を樹脂固形分に対して８質量部となるように添加して３０分間撹拌機で分散、混合して１液型の下塗り塗料を調整した。
【００３５】
（ii）上塗り塗料の調製
エチルアルコール４０質量％、メチルエチルケトン５３質量％、トリエトキシ（トリデカフルオロオクチル）シラン３質量％及び表面無処理の親水性ゲルタイプシリカ粉末としてＮＩＰＧＥＬ  ＡＺ−４００（商品名、平均粒径３．０μｍ、東ソー・シリカ（株））４質量％となるように各成分を密閉して３０分間撹拌混合した。
【００３６】
（iii）下塗りコーティング及び上塗りコーティングの形成
上記のようにして調製された下塗り塗料をシンナーで希釈してＡＢＳ板にスプレー塗装して下塗りコーティングを形成した。次に常温下で２０分間放置後、下塗りコーティングの表面が未乾燥状態のうちに、上塗り塗料をスプレー塗装して常温下で乾燥して硬化させ、下塗りコーティング上に上塗りコーティングを形成し、実験例２の測定試料を得た。
【００３７】
［実験例３］
実験例１の下塗り塗料中の架橋アクリル粒子であるアートパールＳＥ−０５０Ｔに換えて同じく架橋アクリル粒子であるアートパールＪ−４Ｐ（商品名、平均粒径２．２μｍ、根上工業（株））に変更した以外は実験例１の場合と同様にして、実験例３の測定試料を得た。
【００３８】
［実験例４］
実験例１の下塗り塗料中の架橋アクリル粒子であるアートパールＳＥ−０５０Ｔに換えて同じく架橋アクリル粒子であるアートパールＳＥ−０９０Ｔ（商品名、平均粒径１１０μｍ、根上工業（株））に変更した以外は実験例１の場合と同様にして、実験例４の測定試料を得た。
【００３９】
［実験例５］
実験例１の上塗り塗料で用いられている表面無処理の親水性ゲルタイプシリカ粉末を無添加とし、イソプロピルアルコール３４質量％、アセトン６２質量％、トリクロロ（トリデカフルオロオクチル）シラン４質量％となるように各成分を密閉して３０分間撹拌混合することにより調製したものを用いたほかは、実験例１の場合と同様にして実験例５の測定試料を作成した。
【００４０】
［実験例６］
実験例１の上塗り塗料で表面無処理の親水性ゲルタイプシリカ粉末として用いられているＮＩＰＧＥＬ  ＡＺ−２０４に換えて疎水性処理したゲルタイプシリカ粉末であるＮＩＰＳＩＬ  ＳＳ−１００（商品名）、平均粒径２．５μｍ、東ソー・シリカ（株））を用いた以外は実験例１の場合と同様にして、実験例６の測定試料を得た。
【００４１】
［実験例７］
実験例１の上塗り塗料で表面無処理の親水性ゲルタイプシリカ粉末として用いられているＮＩＰＧＥＬ  ＡＺ−２０４に換えて親水性処理したゲルタイプシリカ粉末であるＮＩＰＳＩＬ  Ｅ−７４Ｐ（商品名）、平均粒径２．８μｍ、東ソー・シリカ（株））を用いた以外は実験例１の場合と同様にして、実験例７の測定試料を得た。
【００４２】
［実験例８］
下塗り塗料主材として、アクリルポリオールとしてアクリディックＢＬ６１６（商品名）、ＤＩＣ（株））７５質量部に酢酸ブチル１０質量部を加えて４０分間、撹拌機で分散混合して調製したものを用い、硬化剤としてコロネートＨＬ（商品名）を用いて主剤：硬化剤＝７：１で混合し、シンナーで希釈してＡＢＳ板にスプレー塗装することにより下塗りコーティングを形成し、それ以外は実験例１の場合と同様にして、実験例８の測定試料を得た。ここで用いた下塗り塗料主剤は、実質的に実験例１の下塗り塗料主剤において沈降防止剤及び架橋アクリル粒子を除いたものに対応する。
【００４３】
［実験例９］
実験例１の上塗り塗料中のフルオロアルコキシシランとしてのトリクロロ（トリデカフルオロオクチル）シランの含有量を０．３質量部とし、イソプロピルアルコールの含有量を３５．７質量％とした以外は実験例１の場合と同様にして、実験例９の測定試料を得た。
【００４４】
［実験例１０］
実験例１の上塗り塗料中の表面無処理の親水性ゲルタイプシリカ粉末として用いられているＮＩＰＧＥＬ ＡＺ−２０４の添加量を０．５質量部とし、イソプロピルアルコールの含有量を３２．５質量％とした以外は実験例１の場合と同様にして、実験例７の測定試料を得た。
【００４５】
＜撥水性試験（接触角（水）の測定）＞
上述のようにして得られた実験例１〜４、８〜１０のそれぞれの測定試料を用いて、撥水性試験を行った。撥水性試験は、そのままの測定試料を用いて測定した「初期」の水の接触角と、耐摩耗性試験後の測定試料を用いて測定した「耐摩耗性後」の水の接触角と、耐アルカリ性試験後の測定試料を用いて測定した「耐アルカリ性後」の水の接触角とに分けて表１にまとめて示した。なお、水の接触角は、ＦＩＢＲＯ  Ｓｙｓｔｅｍ  ａｂ（スウェーデン）社製の動的接触角試験機１１００ＤＡＴ(商品名、(株)マツボー販売)を用いて、前進接触角として測定した。
【００４６】
また、耐摩耗性試験後の測定試料は、ブラシ（竹ヨージＴＢ−１００８（商品名）、ＴＲＵＳＣＯ製）を用いて、１分間に１００往復ブラッシングしたものを測定に用いた。さらに、耐アルカリ性試験後の試料は、各測定試料を０．００２ｍｏｌ／Ｌの水酸化ナトリウム水溶液中に２３℃で３時間浸漬し、その後表面を軽く拭ってから測定に用いた。
【００４７】
【表１】
2019034282.tif 000002
【００４８】
表１に示した結果から以下のことが分かる。すなわち、実験例１、３及び４の測定試料は、下塗りコーティング中の架橋アクリル粒子の平均粒径がそれぞれ４６μｍ（実験例１）、２．２μｍ（実験例３）及び１１０μｍ（実験例４）と相違している以外は、下塗りコーティング及び上塗りコーティングの組成に相違はない。しかしながら、初期の水の接触角は、実験例１及び実験例４の測定試料は実質的に同一と見なせるが、実験例３の測定試料は実験例１及び実験例４の測定試料のものよりも僅かに小さくなっている。また、耐摩耗性試験後の水の接触角は、実験例３及び実験例４の測定試料ともに実験例１の測定試料のものよりも大幅に小さくなっており、また、耐アルカリ性試験後の水の接触角も、実験例３及び実験例４の測定試料ともに実験例１の測定試料のものよりも小さくなっている。
【００４９】
これらの結果からすると、下塗りコーティング中の架橋粒子の平均粒径によって、得られる下塗りコーティング及び上塗りコーティングからなる撥水・撥油性コーティングの撥水性程度に相違が現れるものと考えられる。そして、実験例１の架橋粒子の平均粒径は、実験例３のものよりも大きく、実験例４のものよりも小さくなっている。ここで、実験例１と実験例３、実験例１と実験例４でそれぞれ使用されている下塗りコーティング中の架橋粒子の平均粒径を互いに内挿すると、少なくとも架橋粒子の平均粒径が６〜９０μｍの範囲内であれば、大きな初期の水の接触角が得られ、良好な撥水性が奏されるようになると考えられる。
【００５０】
また、実験例２の測定試料は、少なくとも、
（ａ）下塗りコーティングの樹脂成分が、実験例１のものでは２液型のポリウレタン塗料であるのに対し、実験例２のものでは１液型のポリウレタン塗料であること、
（ｂ）下塗りコーティングの架橋粒子が、実験例１のものでは架橋アクリル粒子であるのに対し、実験例２のものでは架橋ウレタン粒子であること、
（ｃ）下塗りコーティングの架橋粒子の樹脂固形分に対する添加量が、実験例１のものでは２５質量部であるのに対し、実験例２のものでは８質量部であること、
（ｄ）上塗りコーティング中の長鎖フルオロアルキルシランが、実験例１のものではトリクロロ（トリデカフルオロオクチル）シランであるのに対し、実験例２のものではトリエトキシ（トリデカフルオロオクチル）シランであること、
（ｅ）上塗りコーティング中の表面無処理の親水性ゲルタイプシリカ粉末の平均粒径が、実験例１のものでは１．３μｍであるのに対し、実験例２のものでは３．０μｍであること、
（ｆ）上塗りコーティング中の表面無処理の親水性ゲルタイプシリカ粉末の含有量が、実験例１のものでは２質量％であるのに対し、実験例２のものでは４質量％であること、
で相違している。
【００５１】
しかしながら、実験例２の測定試料は、初期の水の接触角、耐摩耗性試験後の接触角及び耐アルカリ性試験後の接触角ともに実質的に実験例１の場合と同様の測定結果が得られており、実験例３及び実験例４のものよりも優れた撥水性が得られている。これにより、下塗りコーティングとしては、架橋粒子として架橋アクリル粒子及び架橋ウレタン粒子から選択される少なくとも１種を含むポリウレタン塗料から形成されたものであればよいことが分かり、また、下塗りコーティング中の架橋粒子の添加量も、実験例３の結果を外挿すると実質的に樹脂成分に対して１０質量％以上であってもよいことが分かり、上限は、他の予備実験結果によれば１００質量部以上であっても一応良好な結果が得られるが、多すぎると作業性が劣るようになるので、１００質量部以下とすることが好ましい。
【００５２】
なお、実験例８は、架橋粒子が存在しない以外は実験例１の測定試料と実質的に同一の組成となっているが、初期、耐摩耗性試験後及び耐アルカリ性試験後のそれぞれの水の接触角はいずれも実験例１〜４の測定試料のものよりも小さくなっている。このことから、少なくとも架橋粒子を下塗り塗料中に添加することは必須の構成要件であることが分かる。
【００５３】
また、実験例９の測定試料は、上塗り塗料中のフルオロアルコキシシランの含有量が、実験例１のものでは５質量％であるのに対し、０．３質量％と少なくなっているものであり、さらに、実験例１０の測定試料は、上塗り塗料中の表面無処理の親水性ゲルタイプシリカ粉末の含有量が、実験例１のものでは２質量％であるのに対し、０．５質量％と少なくなっているものであり、その他の組成は実質的に実験例１のものと同様となっている。しかしながら、実験例９及び１０の測定試料の初期、耐摩耗性試験後及び耐アルカリ性試験後のそれぞれの水の接触角は、いずれも実験例１のものだけでなく実験例２〜４のものよりも小さくなっているが、実験例８ものよりは僅かに大きくなっている。
【００５４】
以上のことからすると、上塗りコーティングとしては、炭素数１０以上の直鎖アルカンを含む各種長鎖フルオロアルキルシランを含むものを用いることができ、その含有量は、下限は実験例９と実験例２の結果を内挿すると０．５質量％以上が好ましく、上限は実験例１の結果からして５．０質量％以下の範囲が好ましく、結果として０．５〜５質量％の範囲が好ましいことが分かる。なお、上塗りコーティング中のフルオロアルキルシランの含有量は、０．５質量％未満だと撥水性が大幅に低下し、５．０質量％以上添加しても撥水性の改善は見られない。
【００５５】
同じく、上塗りコーティン中の表面無処理の親水性ゲルタイプシリカ粉末の平均粒径は、実験例１及び２のそれぞれの結果を外挿すると、１．０〜５．０μｍ程度であれば良好な撥水性が得られることが分かり、その含有量は、下限は実験例１及び実験例１０の結果を内挿すると１．０質量％以上が好ましく、上限は実験例２の結果を外挿すると５．０質量％程度であれば良好な結果が得られ、他の予備実験結果によれば１０質量％を越えても一応良好な結果が得られるが、１０質量％を越えると上塗り塗料が高粘度でチキソトロピックになるため、薄膜で均一な塗布が困難となるので、１０質量％以下とすることが好ましい。
【００５６】
なお、実験例１〜４、９及び１０では、いずれも上塗りコーティングの形成工程において、アルコール／ケトン系混合溶媒中に長鎖フルオロアルキルシラン及び表面無処理の親水性ゲルタイプシリカ粉末を分散した上塗り塗料を用いている。この上塗り塗料中には、樹脂成分は含まれておらず、長鎖フルオロアルキルシラン及び表面無処理の親水性ゲルタイプシリカ粉末によって上塗りコーティングを形成している。このような上塗り塗料を用いると、アルコール／ケトン系混合溶媒が未乾燥状態の下塗り塗料の表面を穏やかに浸食するため、下塗り塗料の表面が見かけ上粗い状態となり、下塗りコーティングと上塗りコーティングとの間の接着強度が向上し，耐久性に優れるようになる。
【００５７】
＜撥油性試験（接触角（油）の測定）＞
次に、上述のようにして得られた実験例１、５〜７、９及び１０のそれぞれの測定試料を用いて、撥油性試験を行った。撥油性試験は、接触角計ＳＩｍａｇｅ  Ｅｎｔｒｙ  ５（商品名、（株）エキシマ）を用い、鉱物油としてデラックスオイル（商品名、マルニ工業（株））を用いて前進接触角として測定した。結果をまとめて表２に示した。なお、表２においては、結果を理解しやすくするために、表示順序を適宜に変えてある。
【００５８】
【表２】
2019034282.tif 000003
【００５９】
表２に示した結果ら以下のことが分かる。まず、実験例１、５、６及び７の測定結果を対比する。実験例１、５、６及び７の測定試料は、いずれも上塗り塗料中のフルオロアルキルシランとしてのトリクロロ（トリデカフルオロオクチル）シランの含有量が４．０〜５．０質量％と実質的に同一であるが、実験例５の測定試料は上塗り塗料中にシリカ粉末を含んでおらず、実験例１、６及び７の測定試料は上塗り塗料中のシリカ粉末の含有量が２．０質量％と同一となっている。ただ、実験例１の測定試料は上塗り塗料中のシリカ粉末が表面無処理の親水性ゲルタイプシリカ粉末であるのに対し、実験例６の測定試料は無処理の親水性ゲルタイプシリカ粉末に対して疎水性処理したものを用いたものであり、実験例７の測定試料は無処理の親水性ゲルタイプシリカ粉末に対して親水性処理したものを用いたものである。
【００６０】
表２に示した測定結果によれば、実験例５〜７のそれぞれの鉱物油の接触角は３６°〜７６°となっているが、実験例１の測定試料の鉱物油の接触角は１１５°と、他の３者よりも大きな接触角、すなわち、大きな撥油性を備えていることが確認できている。したがって、上塗り塗料中に含有させるシリカ粉末は、表面無処理の親水性ゲルタイプシリカ粉末が好ましいことは明らかである。
【００６１】
次に、実験例１及び９の測定結果を検討する。実験例１及び９の測定試料は、いずれもシリカ粉末として表面無処理の親水性ゲルタイプシリカ粉末を上塗り塗料中に２．０質量％となるように添加したものであるが、上塗り塗料中のフルオロアルキルシランとしてのトリクロロ（トリデカフルオロオクチル）シランの含有量を５．０質量％（実験例１）及び０．３質量％（実験例９）と変えたものである。表２に示した測定結果によれば、実験例９の鉱物油の接触角は２８°となっているが、実験例１の測定試料の鉱物油の接触角は１１５°と遙かに大きな接触角が得られ、良好な撥油性を備えていることが確認できている。したがって、上塗り塗料中のフルオロアルキルシランとしてのトリクロロ（トリデカフルオロオクチル）シランの含有量は、上記表１に示した撥水性試験の結果をも参照すると、０．５〜５．０質量％とすれば、良好な撥水性及び撥油性を奏することができることが分かる。
【００６２】
次に、実験例１及び１０の測定結果を検討する。実験例１及び１０の測定試料は、いずれもフルオロアルキルシランとしてのトリクロロ（トリデカフルオロオクチル）シランを上塗り塗料中に５．０質量％となるように添加したものであるが、上塗り塗料中の表面無処理の親水性ゲルタイプシリカ粉末の含有量を２質量％（実験例１）及び０．５質量％（実験例１０）と変えたものである。
【００６３】
表２に示した測定結果によれば、実験例１０の鉱物油の接触角は６８°となっているが、実験例１の測定試料の鉱物油の接触角は１１５°と遙かに大きな接触角が得られ、良好な撥油性を備えていることが確認できている。したがって、上塗り塗料中の表面無処理の親水性ゲルタイプシリカ粉末の含有量は、上記表１に示した撥水性試験の結果をも参照すると、１．０〜１０．０質量％とすれば、良好な撥水性及び撥油性を奏することができることが分かる。
【００６４】
このような現象が生じる理由は次のように考えることができる。すなわち、撥油性は、長鎖フルオロアルキルシランのフッ素部分が上塗り塗料の表面側に配向することにより良好となることが知られている。上塗りコーティング中にシリカ粉末が含有されていない実験例５の測定試料では、長鎖フルオロアルキルシランの配向性を促進する要因が存在しないため、上塗りコーティング中での長鎖フルオロアルキルシランの配向性が不十分となり、撥油性の低下に繋がったものと考えられる。
【００６５】
また、実験例６で用いられている疎水性処理シリカ粉末は親水性ゲルタイプシリカ粉末をメチルシラン等で処理することにより疎水性としたものであり、また、実験例７で用いられている親水性処理シリカ粉末は親水性ゲルタイプシリカ粉末を各種界面活性剤や無機塩類等によって表面をさらに親水性としたものであるが、これらの表面処理シリカは、シリカ表面のシラノール基が有機物または無機物により反応置換されているため、フルオロアルキルシランとの化学結合サイトが減少し、化学結合性が劣るようになるため、上塗りコーティング中でのフルオロアルキルシランの配向性が不十分となり、撥油性の低下に繋がったものと考えられる。
【００６６】
それに対し、実験例１の測定試料のように、高い比表面積を有し、非常に多孔性で、吸着性に富む表面無処理の親水性ゲルタイプシリカ粉末が上塗り塗料中に共存していると、親水性ゲルタイプシリカ粉末の表面に長鎖フルオロアルキルシランが化学結合し、表面粗さが大きな疎水性の未乾燥状態の下塗りコーティングの表面に親水性ゲルタイプシリカ粉末が固着し、この親水性ゲルタイプシリカ粉末の表面に化学結合している長鎖フルオロアルキルシランのフッ素部分が上塗りコーティングの表面側に配向し、ハスの葉のような撥水・撥油性が発現するようになるものと考えられる。
【手続補正書】
【提出日】平成30年3月2日(2018.3.2)
【手続補正１】
【補正対象書類名】特許請求の範囲
【補正対象項目名】請求項６
【補正方法】変更
【補正の内容】
【請求項６】
基材の表面に形成された下塗りコーティングと、前記下塗りコーティングの表面に形成された上塗りコーティングと、を有する撥水性・撥油性コーティングであって、
前記下塗りコーティングは、真球状の架橋アクリル粒子及び架橋ウレタン粒子から選択される少なくとも１種の架橋粒子を含むポリウレタンコーティングからなり、
前記上塗りコーティングは、
長鎖フルオロアルキルシランが表面無処理の親水性ゲルタイプシリカ粉末に化学的に結合しており、
前記親水性ゲルタイプシリカ粉末が前記下塗りコーティングの表面側に固着しており、
前記上塗りコーティングの表面側に前記長鎖フルオロアルキルシランが配向されているものからなることを特徴とする、撥水・撥油性コーティング。
【手続補正２】
【補正対象書類名】明細書
【補正対象項目名】００２７
【補正方法】変更
【補正の内容】
【００２７】
さらに、本発明の第６の態様の撥水・撥油性コーティングは、基材の表面に形成された下塗りコーティングと、前記下塗りコーティングの表面に形成された上塗りコーティングと、を有する撥水・撥油性コーティングであって、
前記下塗りコーティングは、真球状の架橋アクリル粒子及び架橋ウレタン粒子から選択される少なくとも１種の架橋粒子を含むポリウレタンコーティングからなり、
前記上塗りコーティングは、
長鎖フルオロアルキルシランが表面無処理の親水性ゲルタイプシリカ粉末に化学的に結合しており、
前記親水性ゲルタイプシリカ粉末が前記下塗りコーティングの表面側に固着しており、
前記上塗りコーティングの表面側に前記長鎖フルオロアルキルシランが配向されているものからなることを特徴とする。
【手続補正３】
【補正対象書類名】明細書
【補正対象項目名】００２８
【補正方法】変更
【補正の内容】
【００２８】
第６の態様の撥水・撥油性コーティングによれば、第１〜第５のいずれかの態様の撥水・撥油性コーティングの形成方法において示したとおりの優れた効果を奏する撥水・撥油性コーティングとなる。